ТЕПЛОСТОЙКАЯ СТАЛЬ

1. Теплостойкая сталь, отличающаяся тем, что она имеет следующий химический состав, мас.%:
0,30-0,50 C
0-1,5 Si
1<Mn≤1,8
1,5-3,5 Cr
0,3-0,9 (Mo+W/2)
0,4-0,8 (V+N/2), и
что содержание (Mo+Cr), мас.%, составляет менее 3,5, а остальное представляет собой железо и неизбежные примеси.
2. Сталь по п.1, отличающаяся тем, что содержание C, мас.%, составляет 0,38-0,46, предпочтительно 0,40-0,44.
3. Сталь по п.1, отличающаяся тем, что содержание Si, мас.%, составляет 0,3-1,35, предпочтительно 0,5-1,2.
4. Сталь по п.1, отличающаяся тем, что содержание Mn, мас.%, составляет 0,3-1,5, предпочтительно 0,5-1,35.
5. Сталь по п.1, отличающаяся тем, что содержание Cr, мас.%, составляет 0,7-3,0, предпочтительно 2,2-2,8.
6. Сталь по п.1, отличающаяся тем, что содержание Mo, мас.%, составляет 0,45-0,8, предпочтительно 0,5-0,7.
7. Сталь по п.1, отличающаяся тем, что содержание V, мас.%, составляет 0,45-0,7.
8. Сталь по п.1, отличающаяся тем, что содержание Cr по отношению к содержанию Mo, мас.%, является таким, что %Cr/%Mo>3.
9. Сталь по п.1, отличающаяся тем, что содержание Mo, так же как и содержание V, составляет (для обоих элементов) менее 0,7 мас.%.
10. Сталь по п.1, отличающаяся тем, что содержание V составляет 0,5-0,6 мас.%.
11. Сталь по п.1, отличающаяся тем, что она содержит не более 0,05 мас.% Al.
12. Сталь по п.1, отличающаяся тем, что содержание Al, мас.%, составляет 0,3-1,0, предпочтительно примерно 0,7.
13. Теплостойкая сталь, отличающаяся тем, что она имеет химический состав по любому из предшествующих пунктов.
14. Теплостойкая сталь по п.10 или 11, отличающаяся тем, что она обладает теплопроводностью более 26 Вт/м °С при 200°С.
15. Применение стали по любому из пп.1-12 для изготовления инструмента для экструзионного прессования, предпочтительно экструзионного прессования алюминия.